(57)【要約】  耐熱性が高く、熱膨張係数が低く、しかも生産性に優れるガラスを創案する。  本発明のガラスは、ガラス組成として、モル％で、ＳｉＯ２  ５５〜８０％、Ａｌ２Ｏ３  １２〜３０％、Ｂ２Ｏ３  ０〜３％、Ｌｉ２Ｏ＋Ｎａ２Ｏ＋Ｋ２Ｏ  ０〜１％、ＭｇＯ＋ＣａＯ＋ＳｒＯ＋ＢａＯ  ５〜３５％を含有し、且つ３０〜３８０℃の温度範囲における熱膨張係数が４０×１０−７／℃未満であることを特徴とする。【特許請求の範囲】
【請求項１】
ガラス組成として、モル％で、ＳｉＯ２  ５５〜８０％、Ａｌ２Ｏ３  １２〜３０％、Ｂ２Ｏ３  ０〜３％、Ｌｉ２Ｏ＋Ｎａ２Ｏ＋Ｋ２Ｏ  ０〜１％、ＭｇＯ＋ＣａＯ＋ＳｒＯ＋ＢａＯ  ５〜３５％を含有し、且つ３０〜３８０℃の温度範囲における熱膨張係数が４０×１０−７／℃未満であることを特徴とするガラス。
【請求項２】
Ｂ２Ｏ３の含有量が１モル％未満であることを特徴とする請求項１に記載のガラス。
【請求項３】
Ｌｉ２Ｏ＋Ｎａ２Ｏ＋Ｋ２Ｏの含有量が０．５モル％以下であることを特徴とする請求項１又は２に記載のガラス。
【請求項４】
モル比（ＭｇＯ＋ＣａＯ＋ＳｒＯ＋ＢａＯ）／Ａｌ２Ｏ３が０．３〜３であることを特徴とする請求項１〜３の何れかに記載のガラス。
【請求項５】
モル比ＭｇＯ／（ＭｇＯ＋ＣａＯ＋ＳｒＯ＋ＢａＯ）が０．５以上であることを特徴とする請求項１〜４の何れかに記載のガラス。
【請求項６】
歪点が７５０℃以上であることを特徴とする請求項１〜５の何れかに記載のガラス。
【請求項７】
歪点が８００℃以上であることを特徴とする請求項１〜６の何れかに記載のガラス。
【請求項８】
（１０２．５ｄＰａ・ｓにおける温度−歪点）が１０００℃以下であることを特徴とする請求項１〜７の何れかに記載のガラス。
【請求項９】
１０２．５ｄＰａ・ｓの粘度における温度が１８００℃以下であることを特徴とする請求項１〜８の何れかに記載のガラス。
【請求項１０】
平板形状であることを特徴とする請求項１〜９の何れかに記載のガラス。
【請求項１１】
有機ＥＬディスプレイの基板に用いることを特徴とする請求項１〜１０の何れかに記載のガラス。
【発明の詳細な説明】
【技術分野】
【０００１】
本発明は、ガラスに関し、特に有機ディスプレイ、液晶ディスプレイの基板に好適な無アルカリガラスに関する。
【背景技術】
【０００２】
有機ＥＬディスプレイ等の電子デバイスは、薄型で動画表示に優れると共に、消費電力
も低いため、携帯電話のディスプレイ等の用途に使用されている。【０００３】
有機ＥＬディスプレイの基板として、ガラス基板が広く使用されている。この用途のガラス基板には無アルカリガラス（ガラス組成中のアルカリ成分の含有量が０．５モル％以下となるガラス）が使用されている。これにより、熱処理工程で成膜された半導体物質中にアルカリイオンが拡散する事態を防止することができる。
【発明の開示】
【発明が解決しようとする課題】
【０００４】
この用途の無アルカリガラスには、例えば、以下の要求特性（１）〜（３）が要求される。
（１）ガラス基板を低廉化するために、生産性に優れること、特に耐失透性や溶融性に優れること。
（２）ｐ−Ｓｉ・ＴＦＴ、特に高温ｐ−Ｓｉ等の製造工程において、ガラス基板の熱収縮を低減するために、歪点が高いこと。
（３）ガラス基板上に成膜される部材（例えば、ｐ−Ｓｉ）の熱膨張係数に整合するように、低い熱膨張係数を有すること。【０００５】
ところが、上記要求特性（１）と（２）を両立させることは容易ではない。すなわち、無アルカリガラスの歪点を高めようとすると、耐失透性と溶融性が低下し易くなり、逆に無アルカリガラスの耐失透性と溶融性を高めようとすると、歪点が低下し易くなる。【０００６】
また、上記要求特性（１）と（３）を両立させることも容易ではない。すなわち、無アルカリガラスの熱膨張係数を低下させようとすると、耐失透性と溶融性が低下し易くなり、逆に無アルカリガラスの耐失透性と溶融性を高めようとすると、熱膨張係数が上昇し易くなる。【０００７】
また、ディスプレイの薄型化には、一般的に、ガラス基板のケミカルエッチングが用いられている。この方法は、２枚のガラス基板を貼り合わせたディスプレイパネルをＨＦ（フッ酸）系薬液に浸漬させることにより、ガラス基板を薄くする方法である。よって、ガラス基板のケミカルエッチングを行う場合、要求特性（１）〜（３）に加えて、ディスプレイパネルの生産効率を上げるために、ＨＦによるエッチングレートが高いことが求められる。【０００８】
更に、ガラス基板の撓みに起因する不具合を抑制するために、ヤング率（又は比ヤング率）が高いことが求められることもある。【０００９】
本発明は、上記事情に鑑み成されたものであり、その技術的課題は、耐熱性が高く、熱膨張係数が低く、しかも生産性に優れるガラスを創案することである。
【課題を解決するための手段】
【００１０】
本発明者は、種々の実験を繰り返した結果、ガラス組成を所定範囲に規制することにより、上記技術的課題を解決できることを見出し、本発明として、提案するものである。すなわち、本発明のガラスは、ガラス組成として、モル％で、ＳｉＯ２  ５５〜８０％、Ａｌ２Ｏ３  １２〜３０％、Ｂ２Ｏ３  ０〜３％、Ｌｉ２Ｏ＋Ｎａ２Ｏ＋Ｋ２Ｏ  ０〜１％、ＭｇＯ＋ＣａＯ＋ＳｒＯ＋ＢａＯ  ５〜３５％を含有し、且つ３０〜３８０℃の温度範囲における熱膨張係数が４０×１０−７／℃未満であることを特徴とする。ここで、「Ｌｉ２Ｏ＋Ｎａ２Ｏ＋Ｋ２Ｏ」は、Ｌｉ２Ｏ、Ｎａ２Ｏ及びＫ２Ｏの合量を指す。「ＭｇＯ＋ＣａＯ＋ＳｒＯ＋ＢａＯ」は、ＭｇＯ、ＣａＯ、ＳｒＯ及びＢａＯの合量を指す。「３０〜３８０℃の温度範囲における熱膨張係数」は、ディラトメーターで測定した平均値を指す。【００１１】
本発明のガラスは、ガラス組成中にＡｌ２Ｏ３を１２モル％以上、ガラス組成中のＢ２Ｏ３の含有量を３モル％以下、且つＬｉ２Ｏ＋Ｎａ２Ｏ＋Ｋ２Ｏの含有量を１モル％以下に規制している。このようにすれば、歪点が顕著に上昇して、ガラス基板の耐熱性を大幅に高めることができる。更に熱膨張係数を低下させ易くなる。【００１２】
また本発明のガラスは、ガラス組成中にＭｇＯ＋ＣａＯ＋ＳｒＯ＋ＢａＯを５〜２５モル％含む。このようにすれば、耐失透性を高めることができる。【００１３】
第二に、本発明のガラスは、Ｂ２Ｏ３の含有量が１モル％未満であることが好ましい。【００１４】
第三に、本発明のガラスは、Ｌｉ２Ｏ＋Ｎａ２Ｏ＋Ｋ２Ｏの含有量が０．５モル％以下であることが好ましい。【００１５】
第四に、本発明のガラスは、モル比（ＭｇＯ＋ＣａＯ＋ＳｒＯ＋ＢａＯ）／Ａｌ２Ｏ３が０．３〜３であることが好ましい。ここで、「（ＭｇＯ＋ＣａＯ＋ＳｒＯ＋ＢａＯ）／Ａｌ２Ｏ３」は、ＭｇＯ、ＣａＯ、ＳｒＯ及びＢａＯの合量をＡｌ２Ｏ３の含有量で割った値である。【００１６】
第五に、本発明のガラスは、モル比ＭｇＯ／（ＭｇＯ＋ＣａＯ＋ＳｒＯ＋ＢａＯ）が０．５以上であることが好ましい。ここで、「ＭｇＯ／（ＭｇＯ＋ＣａＯ＋ＳｒＯ＋ＢａＯ）」は、ＭｇＯの含有量をＭｇＯ、ＣａＯ、ＳｒＯ及びＢａＯの合量で割った値である。【００１７】
第六に、本発明のガラスは、歪点が７５０℃以上であることが好ましい。ここで、「歪点」は、ＡＳＴＭＣ３３６の方法に基づいて測定した値を指す。【００１８】
第七に、本発明のガラスは、歪点が８００℃以上であることが好ましい。【００１９】
第八に、本発明のガラスは、（１０２．５ｄＰａ・ｓにおける温度−歪点）が１０００℃以下であることが好ましい。ここで、「高温粘度１０２．５ｄＰａ・ｓにおける温度」は、白金球引き上げ法で測定した値を指す。【００２０】
第九に、本発明のガラスは、１０２．５ｄＰａ・ｓの粘度における温度が１８００℃以下であることが好ましい。【００２１】
第十に、本発明のガラスは、平板形状であることが好ましい。【００２２】
第十一に、本発明のガラスは、有機ＥＬディスプレイの基板に用いることが好ましい。
【発明を実施するための形態】
【００２３】
本発明のガラスは、ガラス組成として、モル％で、ＳｉＯ２  ５５〜８０％、Ａｌ２Ｏ３  １２〜３０％、Ｂ２Ｏ３  ０〜３％、Ｌｉ２Ｏ＋Ｎａ２Ｏ＋Ｋ２Ｏ  ０〜３％、ＭｇＯ＋ＣａＯ＋ＳｒＯ＋ＢａＯ  ５〜３５％を含有する。上記のように、各成分の含有量を規制した理由を以下に説明する。なお、各成分の説明において、下記の％表示は、モル％を指す。
【００２４】
ＳｉＯ２の好適な下限範囲は５５％以上、５８％以上、６０％以上、６５％以上、特に６８％以上であり、好適な上限範囲は好ましくは８０％以下、７５％以下、７３％以下、７２％以下、７１％以下、特に７０％以下である。ＳｉＯ２の含有量が少な過ぎると、Ａｌ２Ｏ３を含む失透結晶による欠陥が生じ易くなると共に、歪点が低下し易くなる。また高温粘度が低下して、液相粘度が低下し易くなる。一方、ＳｉＯ２の含有量が多過ぎると、熱膨張係数が不当に低下することに加えて、高温粘度が高くなって、溶融性の低下、更にはＳｉＯ２を含む失透結晶等が生じ易くなる。
【００２５】
Ａｌ２Ｏ３の好適な下限範囲は１１％以上、１２％以上、１３％以上、１４％以上、特に１５％以上であり、好適な上限範囲は３０％以下、２５％以下、２０％以下、１７％以下、特に１６％以下である。Ａｌ２Ｏ３の含有量が少な過ぎると、ヤング率が低下したり、歪点が低下し易くなったり、高温粘性が高くなり溶融性が低下し易くなる。一方、Ａｌ２Ｏ３の含有量が多過ぎると、Ａｌ２Ｏ３を含む失透結晶が生じ易くなる。
【００２６】
モル比ＳｉＯ２／Ａｌ２Ｏ３は、高歪点と高耐失透性を両立する観点から、好ましくは、２〜６、３〜５．５、３．５〜５．５、４〜５．５、４．５〜５．５、特に４．５〜５である。なお、「ＳｉＯ２／Ａｌ２Ｏ３」は、ＳｉＯ２の含有量をＡｌ２Ｏ３の含有量で割った値である。
【００２７】
Ｂ２Ｏ３の好適な上限範囲は３％以下、１％以下、１％未満、特に０．１％以下である。Ｂ２Ｏ３の含有量が多過ぎると、歪点が大幅に低下したり、ヤング率が大幅に低下する虞がある。
【００２８】
Ｌｉ２Ｏ＋Ｎａ２Ｏ＋Ｋ２Ｏの好適な上限範囲は１％以下、１％未満、０．５％以下、特に０．２％以下である。Ｌｉ２Ｏ＋Ｎａ２Ｏ＋Ｋ２Ｏの含有量が多過ぎると、高温ｐ−Ｓｉ工程等でアルカリイオンが半導体物質に拡散して、半導体特性が低下し易くなる。なお、Ｌｉ２Ｏ、Ｎａ２Ｏ及びＫ２Ｏの好適な上限範囲は、それぞれ１％以下、１％未満、０．５％以下、０．３％以下、特に０．２％以下である。
【００２９】
ＭｇＯ＋ＣａＯ＋ＳｒＯ＋ＢａＯの好適な下限範囲は５％以上、７％以上、９％以上、１１％以上、１３％以上、特に１４％以上であり、好適な上限範囲は３５％以下、３０％以下、２５％以下、２０％以下、１８％以下、１７％以下、特に１６％以下である。ＭｇＯ＋ＣａＯ＋ＳｒＯ＋ＢａＯの含有量が少な過ぎると、液相温度が大幅に上昇して、ガラス中に失透結晶が生じ易くなったり、高温粘性が高くなって溶融性が低下し易くなる。一方、ＭｇＯ＋ＣａＯ＋ＳｒＯ＋ＢａＯの含有量が多過ぎると、歪点が低下し易くなり、またアルカリ土類元素を含む失透結晶が生じ易くなる。
【００３０】
ＭｇＯの好適な下限範囲は０％以上、１％以上、２％以上、３％以上、４％以上、５％以上、特に６％以上であり、好適な上限範囲は１５％以下、１０％以下、８％以下、特に７％以下である。ＭｇＯの含有量が少な過ぎると、溶融性が低下し易くなったり、アルカリ土類元素を含む結晶の失透性が高くなり易い。一方、ＭｇＯの含有量が多過ぎると、Ａｌ２Ｏ３を含む失透結晶の析出を助長して、液相粘度を低下させてしまったり、歪点が大幅に低下してしまう。なお、ＭｇＯは、ヤング率を高める効果を有するが、アルカリ土類酸化物の中で、その効果が最も顕著である。
【００３１】
ＣａＯの好適な下限範囲は２％以上、３％以上、４％以上、５％以上、６％以上、特に７％以上であり、好適な上限範囲は２０％以下、１５％以下、１２％以下、１１％以下、１０％以下、特に９％以下である。ＣａＯの含有量が少な過ぎると、溶融性が低下し易くなる。一方、ＣａＯの含有量が多過ぎると、液相温度が上昇して、ガラス中に失透結晶が生じ易くなる。なお、ＣａＯは、他のアルカリ土類酸化物と比較して、歪点を低下させずに液相粘度を改善する効果や溶融性を高める効果が大きい。またＣａＯは、ＭｇＯに少し劣るものの、高ヤング率化に有効な成分である。
【００３２】
ＳｒＯの好適な下限範囲は０％以上、１％以上、特に２％以上であり、好適な上限範囲は１０％以下、８％以下、７％以下、６％以下、５％以下、特に４％以下である。ＳｒＯの含有量が少な過ぎると、歪点が低下し易くなる。一方、ＳｒＯの含有量が多過ぎると、液相温度が上昇して、ガラス中に失透結晶が生じ易くなる。また溶融性が低下し易くなる。更にＣａＯとの共存下でＳｒＯの含有量が多くなると、耐失透性が低下する傾向がある。
【００３３】
ＢａＯの好適な下限範囲は０％以上、１％以上、２％以上、３％以上、特に４％以上、であり、好適な上限範囲は１５％以下、１２％以下、１１％以下、特に１０％以下である。ＢａＯの含有量が少な過ぎると、歪点や熱膨張係数が低下し易くなる。一方、ＢａＯの含有量が多過ぎると、液相温度が上昇して、ガラス中に失透結晶が生じ易くなる。また溶融性が低下し易くなる。なお、ＢａＯは、アルカリ土類金属酸化物の中では最もヤング率を下げる効果の高い元素なため、高ヤング率化の観点からはなるべく含有量を抑えるか、含有量が多い場合はＭｇＯと共存する設計にする必要がある。
【００３４】
耐失透性を高める観点から、モル比ＭｇＯ／ＣａＯの下限範囲は、好ましくは０．１以上、０．２以上、０．３以上、特に０．４以上であり、上限範囲は、好ましくは２以下、１以下、０．８以下、０．７以下、特に０．６以下である。なお、「ＭｇＯ／ＣａＯ」は、ＭｇＯの含有量をＣａＯの含有量で割った値を指す。
【００３５】
耐失透性を高める観点から、モル比ＢａＯ／ＣａＯの下限範囲は、好ましくは０．２以上、０．５以上、０．６以上、０．７以上、特に０．８以上であり、上限範囲は、好ましくは５以下、４．５以下、３以下、２．５以下、特に２以下である。なお、「ＢａＯ／ＣａＯ」は、ＢａＯの含有量をＣａＯの含有量で割った値を指す。
【００３６】
歪点と溶融性のバランスを鑑みると、モル比（ＭｇＯ＋ＣａＯ＋ＳｒＯ＋ＢａＯ）／Ａｌ２Ｏ３の下限範囲は、好ましくは０．３以上、０．５以上、０．７以上、特に０．８以上であり、上限範囲は、好ましくは３．０以下、２．５以下、２．０以下、１．５以下、１．２以下、特に１．１以下である。
【００３７】
モル比ＭｇＯ／（ＭｇＯ＋ＣａＯ＋ＳｒＯ＋ＢａＯ）は、好ましくは０．１以上、０．２以上、０．３以上、０．４以上、０．５以上、特に０．６以上である。このようにすれば、溶融性が向上し易くなる。一方、ＭｇＯは、歪点を大幅に低下させる成分であり、ＭｇＯの含有量が少ない領域では、歪点を低下させる効果が顕著である。よって、アルカリ土類金属酸化物の中でＭｇＯの含有割合は少ない方が好ましく、モル比ＭｇＯ／（ＭｇＯ＋ＣａＯ＋ＳｒＯ＋ＢａＯ）は、好ましくは０．８以下、特に０．７以下である。
【００３８】
７×［ＭｇＯ］＋５×［ＣａＯ］＋４×［ＳｒＯ］＋４×［ＢａＯ］は、好ましくは１００％以下、９０％以下、８０％以下、７０％以下、６５％以下、特に６０％以下である。アルカリ土類金属元素は、何れも歪点を低下させる効果を有するが、その影響はイオン半径が小さい元素ほど大きくなる。よって、イオン半径が大きなアルカリ土類元素の割合が大きくなるように、７×［ＭｇＯ］＋５×［ＣａＯ］＋４×［ＳｒＯ］＋４×［ＢａＯ］の上限範囲を規制すると、歪点を優先的に高めることができる。なお、［ＭｇＯ］はＭｇＯの含有量、［ＣａＯ］はＣａＯの含有量、［ＳｒＯ］はＳｒＯの含有量、［ＢａＯ］はＢａＯの含有量をそれぞれ指す。そして、「７×［ＭｇＯ］＋５×［ＣａＯ］＋４×［ＳｒＯ］＋４×［ＢａＯ］」は、７倍の［ＭｇＯ］、５倍の［ＣａＯ］、４倍の［ＳｒＯ］及び４倍の［ＢａＯ］の合量を指す。
【００３９】
２１×［ＭｇＯ］＋２０×［ＣａＯ］＋１５×［ＳｒＯ］＋１２×［ＢａＯ］は、好ましくは２００％以上、２１０％以上、２２０％以上、２３０％以上、２４０％以上、２５０％以上、特に３００〜１０００％である。アルカリ土類金属元素は、何れも溶融性を高める効果があるが、その影響はイオン半径が小さい元素ほど大きくなる。よって、イオン半径が小さなアルカリ土類元素の割合が小さくなるように、２１×［ＭｇＯ］＋２０×［ＣａＯ］＋１５×［ＳｒＯ］＋１２×［ＢａＯ］の下限範囲を規制すると、溶融性を優先的に高めることができる。但し、２１×［ＭｇＯ］＋２０×［ＣａＯ］＋１５×［ＳｒＯ］＋１２×［ＢａＯ］が大き過ぎると、歪点が低下する虞がある。なお、「２１×［ＭｇＯ］＋２０×［ＣａＯ］＋１５×［ＳｒＯ］＋１２×［ＢａＯ］」は、２１倍の［ＭｇＯ］、２０倍の［ＣａＯ］、１５倍の［ＳｒＯ］及び１２倍の［ＢａＯ］の合量を指す。
【００４０】
本発明者の調査によると、Ａｌ２Ｏ３の含有量が多く、イオン半径が小さなアルカリ土類元素の割合を大きくする（特にＭｇＯの含有量を多く、ＢａＯの含有量を少なくする）と、ヤング率を効果的に高めることができる。よって、９×［Ａｌ２Ｏ３］＋７×［ＭｇＯ］−４×［ＢａＯ］は、好ましくは９５％以上、１０５％以上、１１５％以上、１２５％以上、特に１３５％以上である。なお、「９×［Ａｌ２Ｏ３］＋７×［ＭｇＯ］−４×［ＢａＯ］」は、９倍の［Ａｌ２Ｏ３］と７倍の［ＭｇＯ］の合量から４倍の［ＢａＯ］を減じた量を指す。
【００４１】
［ＭｇＯ］＋［ＣａＯ］＋３×［ＳｒＯ］＋４×［ＢａＯ］は、好ましくは２７％以下、２６％以下、２５％以下、２４％以下、特に２３％以下である。［ＭｇＯ］＋［ＣａＯ］＋３×［ＳｒＯ］＋４×［ＢａＯ］が大き過ぎると、密度が上昇し易くなるため、比ヤング率が低下して、自重による撓み量が大きくなり易い。なお、「［ＭｇＯ］＋［ＣａＯ］＋３×［ＳｒＯ］＋４×［ＢａＯ］」は、［ＭｇＯ］、［ＣａＯ］、３倍の［ＳｒＯ］及び４倍の［ＢａＯ］の合量を指す。
【００４２】
上記成分以外にも、以下の成分をガラス組成中に導入してもよい。
【００４３】
ＺｎＯは、溶融性を高める成分であるが、ガラス組成中に多量に含有させると、ガラスが失透し易くなり、また歪点が低下し易くなる。よって、ＺｎＯの含有量は、好ましくは０〜５％、０〜３％、０〜０．５％、０〜０．３％、特に０〜０．１％である。
【００４４】
ＺｒＯ２は、ヤング率を高める成分である。ＺｒＯ２の含有量は、好ましくは０〜５％、０〜３％、０〜０．５％、０〜０．２％、特に０〜０．０２％である。ＺｒＯ２の含有量が多過ぎると、液相温度が上昇して、ジルコンの失透結晶が析出し易くなる。
【００４５】
ＴｉＯ２は、高温粘性を下げて、溶融性を高める成分であると共に、ソラリゼーションを抑制する成分であるが、ガラス組成中に多く含有させると、ガラスが着色し易くなる。よって、ＴｉＯ２の含有量は、好ましくは０〜５％、０〜３％、０〜１％、０〜０．１％、特に０〜０．０２％である。
【００４６】
Ｐ２Ｏ５は、耐失透性を高める成分であるが、ガラス組成中に多量に含有させると、ガラスが分相、乳白し易くなり、また耐水性が大幅に低下する虞がある。よって、Ｐ２Ｏ５の含有量は、好ましくは０〜５％、０〜４％、０〜３％、０〜２％未満、０〜１％、０〜０．５％、特に０〜０．１％である。
【００４７】
ＳｎＯ２は、高温域で良好な清澄作用を有する成分であると共に、高温粘性を低下させる成分である。ＳｎＯ２の含有量は、好ましくは０〜１％、０．０１〜０．５％、０．０１〜０．３％、特に０．０４〜０．１％である。ＳｎＯ２の含有量が多過ぎると、ＳｎＯ２の失透結晶が析出し易くなる。
【００４８】
上記の通り、本発明のガラスは、清澄剤として、ＳｎＯ２の添加が好適であるが、ガラス特性を損なわない限り、清澄剤として、ＣｅＯ２、ＳＯ３、Ｃ、金属粉末（例えばＡｌ、Ｓｉ等）を１％まで添加してもよい。
【００４９】
Ａｓ２Ｏ３、Ｓｂ２Ｏ３、Ｆ、Ｃｌも清澄剤として有効に作用し、本発明のガラスは、これらの成分の含有を排除するものではないが、環境的観点から、これらの成分の含有量はそれぞれ０．１％未満、特に０．０５％未満が好ましい。
【００５０】
ＳｎＯ２を０．０１〜０．５％含む場合、Ｒｈ２Ｏ３の含有量が多過ぎると、ガラスが着色し易くなる。なお、Ｒｈ２Ｏ３は、白金の製造容器から混入する可能性がある。Ｒｈ２Ｏ３の含有量は、好ましくは０〜０．０００５％、より好ましくは０．００００１〜０．０００１％である。
【００５１】
ＳＯ３は、不純物として、原料から混入する成分であるが、ＳＯ３の含有量が多過ぎると、溶融や成形中に、リボイルと呼ばれる泡を発生させて、ガラス中に欠陥を生じさせる虞がある。ＳＯ３の好適な下限範囲は０．０００１％以上であり、好適な上限範囲は０．００５％以下、０．００３％以下、０．００２％以下、特に０．００１％以下である。
【００５２】
希土類酸化物（Ｓｃ，Ｙ，Ｌａ，Ｃｅ，Ｐｒ，Ｎｄ，Ｓｍ，Ｅｕ，Ｇｄ，Ｔｂ，Ｄｙ，Ｈｏ，Ｅｒ，Ｔｍ，Ｙｂ，Ｌｕ等の酸化物）の含有量は、好ましくは２％未満、１％以下、特に１％未満である。特に、Ｌａ２Ｏ３＋Ｙ２Ｏ３の含有量は、好ましくは２％未満、１％未満、０．５％未満、特に０．１％未満である。Ｌａ２Ｏ３の含有量は、好ましくは２％未満、１％未満、０．５％未満、特に０．１％未満である。希土類酸化物の含有量が多過ぎると、バッチコストが増加し易くなる。なお、「Ｙ２Ｏ３＋Ｌａ２Ｏ３」は、Ｙ２Ｏ３とＬａ２Ｏ３の合量である。
【００５３】
本発明のガラスは、以下の特性を有することが好ましい。
【００５４】
密度は、好ましくは２．８０ｇ／ｃｍ３以下、２．７０ｇ／ｃｍ３以下、２．６０ｇ／ｃｍ３以下、特に２．５０ｇ／ｃｍ３以下である。密度が高過ぎると、ディスプレイの軽量化を達成し難くなる。
【００５５】
３０〜３８０℃の温度範囲における熱膨張係数は、好ましくは４０×１０−７／℃未満、３８×１０−７／℃以下、３６×１０−７／℃以下、３４×１０−７／℃以下、特に２８×１０−７〜３３×１０−７／℃が好ましい。３０〜３８０℃の温度範囲における熱膨張係数が高過ぎると、ガラス基板上に成膜される部材（例えば、ｐ−Ｓｉ）の熱膨張係数に整合し難くなり、ガラス基板に反りが発生し易くなる。
【００５６】
歪点は、好ましくは７５０℃以上、７８０℃以上、８００℃以上、８１０℃以上、８２０℃以上、特に８３０〜１０００℃が好ましい。歪点が低過ぎると、熱処理工程でガラス基板が熱収縮し易くなる。
【００５７】
ヤング率は、好ましくは７５ＧＰａ超、７７ＧＰａ以上、７８ＧＰａ以上、７９ＧＰａ以上、特に８０ＧＰａ以上である。ヤング率が低過ぎると、ガラス基板の撓みに起因する不具合、例えば電子デバイスの画像面が歪んで見える等の不具合が発生し易くなる。
【００５８】
比ヤング率は、好ましくは３０ＧＰａ／（ｇ／ｃｍ３）超、３０．２ＧＰａ／（ｇ／ｃｍ３）以上、３０．４ＧＰａ／（ｇ／ｃｍ３）以上、３０．６ＧＰａ／（ｇ／ｃｍ３）以上、特に３０．８ＧＰａ／（ｇ／ｃｍ３）以上である。比ヤング率が低過ぎると、ガラス基板の撓みに起因して、ガラス基板の搬送時に割れる等の不具合が発生し易くなる。
【００５９】
１０質量％ＨＦ水溶液に室温で３０分間浸漬した時のエッチング深さは、好ましくは２５μｍ以上、２７μｍ以上、２８μｍ以上、２９〜５０μｍ、特に３０〜４５μｍになることが好ましい。このエッチング深さは、エッチングレートの指標になる。すなわち、エッチング深さが大きいと、エッチングレートが速くなり、エッチング深さが小さいと、エッチングレートが遅くなる。なお、ＳｉＯ２の含有量を少なくすると、エッチングレートを高速化し易くなるが、アルカリ土類金属の内、イオン半径の大きな元素を優先的に導入することでもエッチングレートを高速化し易くなる。
【００６０】
本発明に係るＳｉＯ２−Ａｌ２Ｏ３−ＲＯ（ＲＯはアルカリ土類金属酸化物を指す）系ガラスは、一般的に、溶融し難い。このため、溶融性の向上が課題になる。溶融性を高めると、泡、異物等による不良率が軽減されるため、高品質のガラス基板を大量、且つ安価に供給することができる。一方、高温粘度が高過ぎると、溶融工程で脱泡が促進され難くなる。よって、高温粘度１０２．５ｄＰａ・ｓにおける温度は、好ましくは１８００℃以下、１７５０℃以下、１７００℃以下、１６８０℃以下、１６７０℃以下、１６５０℃以下、特に１６３０℃以下である。なお、高温粘度１０２．５ｄＰａ・ｓにおける温度は、溶融温度に相当し、この温度が低い程、溶融性に優れている。
【００６１】
（１０２．５ｄＰａ・ｓにおける温度−歪点）は、高歪点と低溶融温度を両立させる観点から、好ましくは１０００℃以下、９００℃以下、８５０℃以下、特に８００℃以下である。
【００６２】
平板形状に成形する場合、耐失透性が重要になる。本発明に係るＳｉＯ２−Ａｌ２Ｏ３−ＲＯ系ガラスの成形温度を考慮すると、液相温度は、好ましくは１４５０℃以下、１４００℃以下、特に１３００℃以下である。また、液相粘度は、好ましくは１０３．０ｄＰａ・ｓ以上、１０３．５ｄＰａ・s以上、特に１０４．０ｄＰａ・s以上である。なお、「液相温度」は、標準篩３０メッシュ（５００μｍ）を通過し、５０メッシュ（３００μｍ）に残るガラス粉末を白金ボートに入れ、温度勾配炉中に２４時間保持して、結晶の析出する温度を測定した値を指す。「液相粘度」は、液相温度におけるガラスの粘度を白金球引き上げ法で測定した値を指す。
【００６３】
本発明のガラスは、種々の成形方法で成形可能である。例えば、オーバーフローダウンドロー法、スロットダウンドロー法、リドロー法、フロート法、ロールアウト法等でガラス基板を成形することが可能である。なお、オーバーフローダウンドロー法でガラス基板を成形すれば、表面平滑性が高いガラス基板を作製し易くなる。
【００６４】
本発明のガラスは、平板形状である場合、その板厚は、好ましくは１．０ｍｍ以下、０．７ｍｍ以下、０．５ｍｍ以下、特に０．４ｍｍ以下である。板厚が小さい程、電子デバイスを軽量化し易くなる。一方、板厚が小さい程、ガラス基板が撓み易くなるが、本発明のガラスは、ヤング率や比ヤング率が高いため、撓みに起因する不具合が生じ難い。なお、板厚は、成形時の流量や板引き速度等で調整可能である。
【００６５】
本発明のガラスにおいて、β−ＯＨ値を低下させると、歪点を高めることができる。β−ＯＨ値は、好ましくは０．４５／ｍｍ以下、０．４０／ｍｍ以下、０．３５／ｍｍ以下、０．３０／ｍｍ以下、０．２５／ｍｍ以下、０．２０／ｍｍ以下、特に０．１５／ｍｍ以下である。β−ＯＨ値が大き過ぎると、歪点が低下し易くなる。なお、β−ＯＨ値が小さ過ぎると、溶融性が低下し易くなる。よって、β−ＯＨ値は、好ましくは０．０１/ｍｍ以上、特に０．０５/ｍｍ以上である。
【００６６】
β−ＯＨ値を低下させる方法として、以下の方法が挙げられる。（１）含水量の低い原料を選択する。（２）ガラス中の水分量を減少させる成分（Ｃｌ、ＳＯ３等）を添加する。（３）炉内雰囲気中の水分量を低下させる。（４）溶融ガラス中でＮ２バブリングを行う。（５）小型溶融炉を採用する。（６）溶融ガラスの流量を速くする。（７）電気溶融法を採用する。
【００６７】
ここで、「β−ＯＨ値」は、ＦＴ−ＩＲを用いてガラスの透過率を測定し、下記の式を用いて求めた値を指す。
β−ＯＨ値  ＝  （１／Ｘ）ｌｏｇ（Ｔ１／Ｔ２）
Ｘ：ガラス肉厚（ｍｍ）
Ｔ１：参照波長３８４６ｃｍ−１における透過率（％）
Ｔ２：水酸基吸収波長３６００ｃｍ−１付近における最小透過率（％）
【実施例】
【００６８】
以下、実施例に基づいて、本発明を詳細に説明する。なお、以下の実施例は単なる例示
である。本発明は以下の実施例に何ら限定されない。【００６９】
表１〜４は、本発明の実施例（試料Ｎｏ．１〜５８）を示している。【００７０】
【表１】
2016159344.tif 000002
【００７１】
【表２】
2016159344.tif 000003
【００７２】
【表３】
2016159344.tif 000004
【００７３】
【表４】
2016159344.tif 000005
【００７４】
次のように、各試料を作製した。まず表中のガラス組成になるように、ガラス原料を調合したガラスバッチを白金坩堝に入れ、１６００〜１７５０℃で２４時間溶融した。ガラスバッチの溶解に際しては、白金スターラーを用いて攪拌し、均質化を行った。次いで、溶融ガラスをカーボン板上に流し出し、平板形状に成形した。得られた各試料について、密度ρ、熱膨張係数α、歪点Ｐｓ、徐冷点Ｔａ、軟化点Ｔｓ、高温粘度１０４．０ｄＰａ・ｓにおける温度、高温粘度１０３．０ｄＰａ・ｓにおける温度、高温粘度１０２．５ｄＰａ・ｓにおける温度、液相温度ＴＬ、液相粘度ｌｏｇηＴＬを評価した。【００７５】
密度ρは、周知のアルキメデス法によって測定した値である。【００７６】
熱膨張係数αは、３０〜３８０℃の温度範囲において、ディラトメーターで測定した平均値である。【００７７】
歪点Ｐｓ、徐冷点Ｔａ、軟化点Ｔｓは、ＡＳＴＭ  Ｃ３３６又はＡＳＴＭ  Ｃ３３８に準拠して測定した値である。【００７８】
高温粘度１０４．０ｄＰａ・ｓにおける温度、高温粘度１０３．０ｄＰａ・ｓにおける温度、高温粘度１０２．５ｄＰａ・ｓにおける温度は、白金球引き上げ法で測定した値である。【００７９】
液相温度ＴＬは、各試料を粉砕し、標準篩３０メッシュ（５００μｍ）を通過し、５０メッシュ（３００μｍ）に残るガラス粉末を白金ボートに入れて、温度勾配炉中に２４時間保持した後、白金ボートを取り出し、ガラス中に失透（失透結晶）が認められた温度である。液相粘度ｌｏｇηＴＬは、液相温度ＴＬにおけるガラスの粘度を白金球引き上げ法で測定した値である。【００８０】
β−ＯＨ値は、上記式により算出した値である。【００８１】
表１〜４から明らかなように、試料Ｎｏ．１〜５８は、歪点が高く、熱膨張係数が低く、量産可能な溶融性と耐失透性を備えている。よって、試料Ｎｏ．１〜５８は、有機ＥＬディスプレイの基板として好適であると考えられる。
【産業上の利用可能性】
【００８２】
本発明のガラスは、歪点が高く、熱膨張係数が低く、量産可能な溶融性と耐失透性を備えている。よって、本発明のガラスは、有機ＥＬディスプレイの基板以外にも、液晶ディスプレイ等のディスプレイ用基板にも好適であり、特にＬＴＰＳ、酸化物ＴＦＴで駆動するディスプレイ用基板として好適である。更に、本発明のガラスは、半導体物質を高温で作製するためのＬＥＤ用基板としても好適である。
【国際調査報告】
2016159344.tif 000006
2016159344.tif 000007
2016159344.tif 000008
2016159344.tif 000009